(57)【要約】  本発明は、特に鋼又は別の金属から形成された検査法用の較正体を製造するための方法に関する。本発明によれば、較正体は、検査法による検査対象の製品を製造するために提供される材料から形成され、その材料から形成された半製品（１）の少なくとも１つの領域（９、１１、１２）で材料の特性が変えられる。好適には、表面（５、２、３、４）から半製品（１）内に広がる表面近傍の領域（９、１１、１２）のみで材料特性が変えられ、好ましくは、領域（９、１１、１２）で、材料特性を変える物質が半製品（１）に取り込まれる。さらに、本発明は、較正体、及び較正体の使用に関する。【選択図】図２
2018529843.tif 000002
【特許請求の範囲】
【請求項１】
特に鋼又は他の金属から形成された検査法用の較正体を製造するための方法であって、
前記較正体が、検査法による検査対象の製品を製造するために提供される材料から形成され、前記材料から形成された半製品（１）の少なくとも１つの領域（９、１１、１２）で前記材料の特性が変えられる、ことを特徴とする方法。
【請求項２】
前記材料特性が、好ましくは深さ３ｍｍまで表面（５、２、３、４）から前記半製品（１）内に広がる表面近傍の領域（９、１１、１２）で変えられる
ことを特徴とする請求項１に記載の方法。
【請求項３】
前記領域（９、１１、１２）で、前記半製品（１）内に、前記材料特性を変える物質、好ましくは炭素が導入される、ことを特徴とする請求項１又は２に記載の方法。
【請求項４】
前記物質を前記半製品に導入することができる改質剤であって、好ましくは炭素を含有する改質剤（６、７、８）が、前記半製品（１）に塗布される、ことを特徴とする請求項３に記載の方法。
【請求項５】
前記改質剤（６、７、８）が、粉末、好ましくはコークス粉末（７）及び／又は浸炭粉、又はペーストによって形成される、ことを特徴とする請求項４に記載の方法。
【請求項６】
前記表面（５、２、３、４）への配置の際に前記改質剤（６、７、８）が外部雰囲気、好ましくは炉の雰囲気から保護され、前記改質剤（６、７、８）が、好ましくは覆われる、溶接される、及び／又は保護ガスを周りに流される、ことを特徴とする請求項４又は５に記載の方法。
【請求項７】
前記半製品（１）の熱処理によって前記材料特性が変えられ、この変更が、前記半製品の変形前、特に好ましくは冷間又は熱間圧延プロセスの前に行われる、ことを特徴とする請求項１〜６の何れか一項に記載の方法。
【請求項８】
前記較正体が、前記検査対象の製品が製造される製造法と少なくとも１つの方法ステップ、好ましくは複数又は全ての方法ステップが同じ製造法に従って製造される、ことを特徴とする請求項１〜７の何れか一項に記載の方法。
【請求項９】
前記較正体を製造するための前記半製品（１）が、スラブ（１）、板、厚板、又はブロックから形成される、ことを特徴とする請求項１〜８の何れか一項に記載の方法。
【請求項１０】
前記半製品（１）に複数の領域（９、１１、１２）が形成され、前記領域（９、１１、１２）内の材料特性が様々に変えられ、前記領域（９、１１、１２）が、前記表面（５、２、３、４）から異なる深さ（ｔ１、ｔ２、ｔ３）まで前記半製品（１）内に広がり、異なる側方寸法及び／又は前記物質の異なる含有量を有する、ことを特徴とする請求項２〜９の何れか一項に記載の方法。
【請求項１１】
製品の非破壊検査を行うための装置を較正するための較正体、特に鋼から形成された較正体であって、
製品の製造のために提供される材料から形成され、少なくとも１つの領域（９、１１、１２）を有し、前記領域内で材料特性が変えられる、ことを特徴とする較正体。
【請求項１２】
製品の検査、好ましくは非破壊検査用の装置を較正するための請求項１１に記載の較正体の使用。
【発明の詳細な説明】
【技術分野】
【０００１】
本発明は、特に鋼又は他の金属から形成される検査法用の較正体を製造するための方法に関する。さらに、本発明は、較正体及び較正体の使用に関する。
【背景技術】
【０００２】
使用により周知のそのような製造法では、様々な位置で材料欠陥を検出するために、超音波検査装置用の較正体に様々な大きさの穴が意図的に設けられる。しかし、そのような較正体は、他の検査装置の較正、特に渦流試験には適していない。
【発明の概要】
【発明が解決しようとする課題】
【０００３】
本発明の目的は、さらなる検査装置の較正を可能にする較正体を製造することができる冒頭で述べたタイプの方法を提供することである。
【課題を解決するための手段】
【０００４】
本発明によれば、この目的は、較正体が、検査法による検査対象の製品を製造するために提供される材料から形成され、その材料から形成された半製品の少なくとも１つの領域で材料の特性が変えられることによって解決される。
【０００５】
半製品の領域での材料特性は、検査法によって検査対象の製品で検出される材料変化、特に化学組成の変化及び／又は欠陥を較正体でシミュレートできるように変えられる。較正体は、製品と同一の材料、即ち例えば同一の金属、同一の鋼クラスの鋼、又は同一の化学組成の材料から形成されているので、製品に生じる材料変化を較正体において特に正確にシミュレートすることができる。さらに、較正体は、材料変化の領域を除いて、製品と同一又は少なくとも同様の特性を有し、したがって材料変化に関して較正を行うことができる。それにより、例えば較正体と製品に異なる製造材料を使用することによって引き起こされることがある較正の誤差をなくすことができる。有利には、これまで検出することができなかった材料変化も製品内で認識することができる。較正体はまた、材料欠陥を見つけるために提供される渦流検査の検査装置を較正するのに特に適している。
【０００６】
本発明の一実施形態では、その化学組成及び／又は領域の空間的形状、特に領域の長さ、幅、及び／又は深さに関する材料変化が、製品で検出され得る材料変化と同様に現れるように企図される。好ましくは、領域の化学組成及び／又は空間形状の変化は、製品で認識され得る変化と同じ大きさを有する。
【０００７】
半製品の厚さ全体にわたる材料特性、又は内部のみの材料特性を変えることが考えられるが、本発明の好ましい実施形態では、好ましくは３ｍｍの深さまで、特に好ましくは１ｍｍの深さまで半製品の表面から内部に広がる表面近傍の領域においてのみ変えられる。そのような較正体は、特に、製品の表面の変化を検出するため、特に硬度の変化を特定するために提供される装置に有利であることが判明している。
【０００８】
深さ３ｍｍまでの領域は、鋼板の局所的な脆弱化及び場合によってはその結果生じる割れの発生をもたらし得る製品の表面硬化を検出するのに特に適している。
【０００９】
本発明の一実施態様では、製品で認識され得る変化をシミュレートするために、半製品内の領域に、材料特性を変える物質（半製品が鋼から形成される場合には炭素が好ましい）が導入される。
【００１０】
好適には、このために、物質を半製品に取り込むことができる改質剤、好ましくは炭素を含有する改質剤が半製品に塗布される。
【００１１】
一実施形態では、改質剤は、粉末、好ましくはコークス粉末、若しくは鋼製品の焼き固めのために提供される浸炭粉、又はペーストによって形成される。
【００１２】
好適には、異なる速度や異なる量で物質を拡散する異なる改質剤が各領域で使用されて、各領域で異なる物質含有量及び／又は領域の空間的形状を形成する。異なる改質剤の混合物、例えば３０重量％の浸炭粉及び７０重量％のコークス粉末からなる混合物を使用することも考えられる。改質剤が配置される表面区域の形状及びサイズを選択することによって、材料変化の領域の形状を調整可能であることを理解されたい。
【００１３】
本発明の一実施態様では、改質剤は、表面に配置された際、熱処理中に燃焼しないように、外部雰囲気、好ましくは炉の雰囲気から保護される。この目的のために、好ましくは、改質剤は、被覆する、溶接する、及び／又は保護ガスを周りに流すことができる。例えば、好ましくはセラミック耐火材料又は金属、例えば鋼若しくは鋳鉄からカバーを形成することができる。
【００１４】
さらに、炉の雰囲気として保護ガス、例えばアルゴンを使用して改質剤を保護することも考えられる。ここでは、改質剤のカバーは必要ない。
【００１５】
本発明のさらなる実施形態では、領域の材料特性は、半製品の熱処理によって変えられ、この熱処理は、好ましくは半製品の変形前に行われる。
【００１６】
好適には、所定量の物質がその領域に導入される、及び／又は所定の深さ及び／又は側方への広がりまで物質が半製品に導入されるような期間中に、半製品の熱処理が行われる。
【００１７】
製品の製造において通常成されるよりも長い時間にわたって熱処理を行うことが可能である。これは、鋼から形成された半製品の場合に特に有利である。なぜなら、それにより、製品に施される熱処理の期間に可能なよりも多量に、且つ大きな浸入深さで、領域内に炭素を拡散させることができるからである。較正体の製造における熱処理期間の変更はそれ以上の影響はないので、較正体と製品において、意図的に変更された領域以外では同一又はほぼ同一の特性を達成することができる。
【００１８】
好適には、製品内で検出され得る材料特性又はその深さがシミュレートされるように、領域内の材料特性が変えられ、及び／又は領域内の深さが調整される。有利には、これにより、製品で検出され得る欠陥の大きさ及び／又は深さが較正体でも存在するので、検査法の特に正確な較正が可能になる。
【００１９】
本発明の特に好ましい実施態様では、較正体は、検査対象の製品が製造される製造法と少なくとも１つの方法ステップ、好ましくは複数又は全ての方法ステップが同じ製造法に従って製造される。それにより、製品内で検査され得る材料変化は、較正体において特に正確にシミュレートすることができ、さらに、材料変化の領域外では、検査対象の製品と同一又は少なくとも同様の材料特性を構成することができる。方法ステップは、好適には、例えばスラブ加熱中又は標準化中の熱処理、及び／又は変形、好ましくは冷間又は熱間圧延プロセス、鍛造、深絞り、及び／又は熱機械的変形、例えば熱機械的圧延を含む。有利には、同じ変形を受けた際に、較正体の領域の空間形状が製品と同じように変えられる。
【００２０】
さらなる実施形態では、較正体を製造するための半製品は、スラブ、板、厚板、又はブロックから形成される。
【００２１】
好適には、較正体は、製品と同一若しくは同様の寸法及び／又は同一若しくは同様の形状を有するように製造される。
【００２２】
有利には、較正体と製品を製造するために同じ装置を使用することができる。さらに、検査法の較正のために装置を組み立て直すは必要ない。
【００２３】
本発明の一実施態様では、半製品に幾つかの領域が形成され、それらの領域内の材料特性が様々に変えられ、それらの領域は、異なる形状を有し、物質の異なる含有量を有することができ、及び／又は表面から異なる深さで半製品内に広がる。したがって、有利には、較正体を使用して、検査法を用いた測定中に限界値を見つけて設定することができる。
【００２４】
さらに、ただ１つの較正体によって、製品で検出され得る幾つかの変化及び／又は変化の広がりを半製品又は較正体でも生成することができる。
【００２５】
好適には、表面の異なる区域に異なる改質剤が塗布されて、それらの領域内で材料特性を様々に変える。
【００２６】
本発明による較正体は、スラブ表面での局所的な炭素蓄積がめったに生じ得ない厚板製造用鋼スラブの製造プロセスを検査するための方法の較正に特に適している。そのような炭素蓄積は、それらの形状、特に浸炭の長さ、幅、及び／又は深さ、並びに達成される最大炭素含有量によって特徴を区別することができる。浸炭は、完成した鋼板の局所的な機械的特性の変化をもたらし、これはとりわけ、表面硬度の増加として現れ、例えば電磁的表面検査法によって検出することができる。しかし、基本的には、この表面検査法は、硬度の直接測定に基づくのではなく、異なる材料状態間の比較測定が行われる。したがって、区別できる材料状態を有する本発明による較正体によって、表面検査法の実施に用いる表面検査装置を較正する必要がある。
【００２７】
本発明による方法は、鋼以外の材料、例えば非鉄金属又はその合金からなる較正体を製造するためにも使用でき、そのために、それぞれの材料からなる半製品を使用することができることを理解されたい。
【００２８】
例示的実施形態、及び例示的実施形態に関連する添付図面に基づいて、本発明を以下により詳細に説明する。
【図面の簡単な説明】
【００２９】
【図１】較正体を製造するための半製品の平面図である。
【図２】半製品を通る断面図である。
【発明を実施するための形態】
【００３０】
較正プレートの製造の材料となる鋼スラブ１（図１の平面図に示す）は、表面５、及び３つの表面区域２、３、４を備える。これらの表面区域２、３、４は、図２に示される鋼スラブ１の３つの領域９、１１、１２の外面を形成する。それらの領域９、１１、１２内で、硬度を高めるために炭素含有量が様々に変えられる。
【００３１】
鋼スラブ１と同じ材料から形成され、鋼スラブ１と同じ形状を有するさらなる鋼スラブ（図示せず）から、較正体を製造する同じ製造工程に従って鋼板を作製する。鋼板は、何らかの検査法によって検査され、その検査法の較正のために較正体が提供される。鋼板用の鋼スラブは、鋼スラブ１と同じ熱処理、及び熱間圧延による同じ変形を施される。
【００３２】
以下、較正プレートを製造するための本発明による方法を述べる。
【００３３】
図２の断面図に示す鋼スラブ１の上で、表面区域２には浸炭粉６が塗布され、表面区域３には粉砕コークス７が塗布され、表面区域４には、４０重量％の浸炭粉及び６０重量％の粉砕コークスからなる粉末混合物８が塗布される。
【００３４】
表面区域２、３、４は、酸素から保護し、したがって炉の雰囲気内での燃焼から保護するために、粉末６、７、８の塗布後に気密に覆われる。このために、例えば鋼等の金属から形成された直方体カバー１０が表面５に被せられ、次いで鋼スラブ１と溶接される。
【００３５】
熱処理炉内での鋼スラブ１の熱処理では、浸炭粉６、コークス粉７及び粉体混合物８からの炭素が、表面区域２、３、４を通って表面近傍領域９、１１、１２に拡散し、それらの領域で、浸入深さｔ１、ｔ２、ｔ３まで炭素含有量を局所的に変化させる。浸炭粉６、コークス７、及び粉末混合物８の材料の相違に基づいて、領域９、１１、１２は、それぞれの炭素含有量及び浸入深さｔ１、ｔ２、ｔ３の量が異なる。
【００３６】
熱処理後、全てのカバー１０、１３及び粉体残渣が表面区域２、３、４から除去される。その後、鋼スラブ１を熱間圧延する。
【００３７】
表面区域２、３、４の下では、較正体は領域９、１１、１２内で異なる炭素含有量を有する。較正体及び鋼板の両方が同じ方法ステップに従って製造されたので、領域９、１１、１２を除き、どちらも同じ構造を有し、したがって同じ特性を有する。それにより、この検査法は、欠陥として認識される、検査対象の鋼板で生じている炭素含有量の局所的な変化に関して望み通りに較正することができる。
【００３８】
可能な検査法は、例えば、渦流検査又は超音波検査である。
【００３９】
代替として、セラミック材料、例えば耐火性セラミック又は耐火材料からなるカバー１３を構成することも可能である。このカバーも表面５に被せられ、モルタル（図示せず）によって鋼スラブ１と接続される。
【００４０】
３つの表面区域２、３、４よりも多くの表面区域が表面５上に形成されてもよいことを理解されたい。領域９、１１、１２の炭素含有量及び／又は浸透深さｔ１、ｔ２、ｔ３を変えるために、鋼スラブ１の表面区域に、他の炭素含有粉末及び／又はその混合物を塗布することも可能である。
【００４１】
さらに、較正プレートを製造するための方法は、２つの方法ステップだけでなく、複数の熱処理及び／又は複数の変形も含むことが考えられる。
【図１】
2018529843.tif 000003
【図２】
2018529843.tif 000004
【国際調査報告】
2018529843.tif 000005
2018529843.tif 000006
2018529843.tif 000007
2018529843.tif 000008